СПОСОБ СТАБИЛИЗАЦИИ БЕТА-ПОЛУГИДРАТА ШТУКАТУРНОГО ГИПСА

1. Способ производства порошка стабилизированного β-полугидрата штукатурного гипса, включающий увлажнение прокаленного β-полугидрата с добавлением замедлителя.
2. Способ по п.1, включающий этапы
получения прокаленного β-полугидрата штукатурного гипса и
увлажнения указанного прокаленного β-полугидрата путем добавления воды и замедлителя с получением порошка стабилизированного β-полугидрата штукатурного гипса, причем количество увлажняющей воды составляет от 1 до 6% по весу на основе веса подаваемого β-полугидрата штукатурного гипса.
3. Способ по п.1 или 2, где замедлитель добавляют вместе с увлажняющей водой.
4. Способ по п.1, где количество остаточной воды в порошке стабилизированного β-полугидрата штукатурного гипса составляет менее 3,5% по весу в соответствии со стандартом ASTM C471M.
5. Способ по п.1, где количество остаточной воды в порошке стабилизированного β-полугидрата штукатурного гипса составляет менее 2,6% по весу в соответствии со стандартом ASTM C471M.
6. Способ по п.1, где количество остаточной воды в порошке стабилизированного β-полугидрата штукатурного гипса составляет менее 2,2% по весу в соответствии со стандартом ASTM C471M.
7. Способ по п.1, где количество остаточной воды в порошке стабилизированного β-полугидрата штукатурного гипса составляет менее 1,8% по весу в соответствии со стандартом ASTM C471M.
8. Способ по п.1, где количество воды составляет от 1 до 6% по весу на основе веса подаваемого β-полугидрата штукатурного гипса.
9. Способ по п.1, где количество воды составляет от 3 до 5% по весу на основе веса подаваемого β-полугидрата штукатурного гипса.
10. Способ по п.1, где количество замедлителя составляет от 0,001 до 0,1% по весу на основе веса подаваемого β-полугидрата штукатурного гипса.
11. Способ по п.1, где количество замедлителя составляет от 0,005 до 0,1% по весу на основе веса подаваемого β-полугидрата штукатурного гипса.
12. Способ по п.1, где количество замедлителя составляет от 0,01 до 0,03% по весу на основе веса подаваемого β-полугидрата штукатурного гипса.
13. Способ по п.1, где замедлитель выбран из замедлителей образования центров кристаллизации; гидролизованных или расщепленных белков, гидролизованных аминокислот, поликонденсированных аминокислот, фосфоновых кислот и их солей, полифосфорной кислоты, фосфатов и их солей, карбоновых кислот с основным pH, полиэлектролитов карбонового или полифосфонового типов и их смесей.
14. Способ по п.1, где замедлитель представляет собой тип гидролизованных аминокислот или их смесь.
15. Способ по п.14, где гидролизованная аминокислота выбрана из группы, состоящей из соли Ca поликонденсированной аминокислоты, соли Ca поликонденсированной аминокислоты в виде жидкого раствора, расщепленной смеси полиамидов, которая образует соль кальция, модифицированной аминокислоты или их смеси.
16. Способ по п.1, где β-полугидрат штукатурного гипса, подаваемый в способе, имеет температуру, составляющую от 10°C до 99°C.
17. Способ по п.1, где β-полугидрат штукатурного гипса, подаваемый в способе, имеет температуру, составляющую от 25°C до 80°C.
18. Способ по п.1, где β-полугидрат штукатурного гипса, подаваемый в способе, имеет температуру, составляющую от 25°C до 60°C.
19. Способ по п.1, который осуществляют при атмосферном давлении.
20. Способ по п.1, где стабилизированный β-полугидрат штукатурного гипса дополнительно подвергают этапу сушки и/или измельчения и, необязательно, хранят в течение по меньшей мере нескольких дней перед этапом сушки и/или измельчения.
21. Способ по п.20, где этап сушки осуществляют при температуре в диапазоне от 75° до 130°C.
22. Способ по п.20, где этап сушки осуществляют при температуре в диапазоне от 75° до 115°C.
23. Способ по п.20, где этап сушки осуществляют при температуре в диапазоне от 75° до 105°C.
24. Применение замедлителя для стабилизации прокаленного β-полугидрата штукатурного гипса.
25. Применение по п.24, где прокаленный β-полугидрат штукатурного гипса представляет собой порошок.
26. Стабилизированный свободно текущий β-полугидрат штукатурного гипса, содержащий менее 3,5%, предпочтительно менее 2,6%, более предпочтительно менее 2,2%, наиболее предпочтительно менее 1,8% по весу остаточной влаги в соответствии со стандартом ASTM C471M.
27. Порошок стабилизированного β-полугидрата штукатурного гипса, получаемый в соответствии со способом по любому из пп.1-23.
28. Порошок стабилизированного β-полугидрата штукатурного гипса по п.27, показывающий осадку 200 мм с использованием цилиндра шириной 71 мм и высотой 43 мм при соотношении вода/штукатурный гипс ниже 0,7.
29. Способ производства гипсокартонного листа, включающий применение стабилизированного β-полугидрата по любому из пп.26-28.